(57)【特許請求の範囲】
【請求項１】
土壌とセメントミルクとを混合してソイルセメントスラリーを調製するに際し、土壌１ｍ３当たり、下記の流動化剤を１〜２０ｋｇの割合となるようセメントミルクに含有させて用いることを特徴とするソイルセメントスラリーの流動化方法。
流動化剤：下記のＡ成分及びＢ成分から成り、該Ａ成分を６０〜９８質量％及び該Ｂ成分を２〜４０質量％（合計１００質量％）の割合で含有して成る流動化剤。
Ａ成分：分子中に下記の構成単位Ｌを４０〜６０モル％及び下記の構成単位Ｍを６０〜４０モル％（合計１００モル％）の割合で有する質量平均分子量（ＧＰＣ法、プルラン換算）が２０００〜７００００の水溶性ビニル共重合体。
構成単位Ｌ：マレイン酸から形成された構成単位及びマレイン酸塩から形成された構成単位から選ばれる一つ又は二つ以上。
構成単位Ｍ：分子中に１５〜８０個のオキシエチレン単位のみで構成されたポリオキシエチレン基を有するα−アリル−ω−メチル−ポリオキシエチレンから形成された構成単位及び分子中に１５〜８０個のオキシエチレン単位のみ又は合計１５〜８０個のオキシエチレン単位とオキシプロピレン単位の双方で構成されたポリオキシアルキレン基を有するα−アリル−ω−ヒドロキシ−ポリオキシアルキレンから形成された構成単位から選ばれる一つ又は二つ以上。
Ｂ成分：下記の化１で示されるポリアルキレンオキサイド付加物であって、質量平均分子量（ＧＰＣ法、ポリスチレン換算）が２０００〜１８０００のポリアルキレンオキサイド付加物。
【化１】
0005495441.tif 000011
化１において、
Ｒ１：炭素数３〜６の脂肪族炭化水素基
Ａ１：分子中にオキシエチレン単位とオキシプロピレン単位の双方で構成され且つオキシエチレン単位／オキシプロピレン単位＝２０／８０〜８０／２０（モル比）の割合からなるポリオキシアルキレン基を有するポリアルキレングリコールから全ての水酸基を除いた残基。
【請求項２】
流動化剤が、Ａ成分を６５〜９５質量％及びＢ成分を５〜３５質量％（合計１００質量％）の割合で含有するものである請求項１記載のソイルセメントスラリーの流動化方法。
【請求項３】
Ａ成分の水溶性ビニル共重合体が、質量平均分子量（ＧＰＣ法、プルラン換算）が３０００〜５００００のものである請求項１又は２記載のソイルセメントスラリーの流動化方法。
【請求項４】
Ａ成分の構成単位Mが、分子中に２０〜７０個のオキシエチレン単位のみで構成されたポリオキシエチレン基を有するα−アリル−ω−メチル−ポリオキシエチレンから形成されたものである請求項１〜３のいずれか一つの項記載のソイルセメントスラリーの流動化方法。
【請求項５】
Ｂ成分の化１で示されるポリアルキレンオキサイド付加物が、質量平均分子量（ＧＰＣ法、ポリスチレン換算）が３０００〜１３０００のものである請求項１〜４のいずれか一つの項記載のソイルセメントスラリーの流動化方法。
【請求項６】
Ｂ成分の化１で示されるポリアルキレンオキサイド付加物が、化１中のＡ１が分子中にオキシエチレン単位／オキシプロピレン単位＝３０／７０〜７０／３０（モル比）の割合からなるポリオキシアルキレン基を有するポリアルキレングリコールから全ての水酸基を除いた残基である場合のものである請求項１〜５のいずれか一つの項記載のソイルセメントスラリーの流動化方法。
【請求項７】
流動化剤をその１質量％水溶液としたときのｐＨが７．５〜１０となるようなアルカリ性水溶液となし、該アルカリ性水溶液をセメントミルクに含有させて用いる請求項１〜６のいずれか一つの項記載のソイルセメントスラリーの流動化方法。
【請求項８】
セメントミルクが、セメントとして高炉セメントＢ種を用いたものである請求項１〜７のいずれか一つの項記載のソイルセメントスラリーの流動化方法。
【請求項９】
更にベントナイトをセメントミルクに含有させて用いる請求項１〜８のいずれか一つの項記載のソイルセメントスラリーの流動化方法。
【発明の詳細な説明】
【技術分野】
【０００１】
本発明はソイルセメントスラリーの流動化方法に関する。ソイルセメントスラリーを利用する山留め工事、地下止水工事、軟弱地盤改良工事等では、工事現場において、原位置の土壌とセメントミルクとを攪拌混合して調製したソイルセメントスラリーを硬化させるソイルセメント壁工法が広く採用されている。かかる工法では、１）ソイルセメントスラリーに充分な流動性と流動保持性を持たせ、一定の作業時間内における応力負担材（Ｈ鋼）の挿入性を確保すること、２）環境保全の観点から地中へのセメントミルクの注入率を下げて、廃棄することとなる建設汚泥の発生量を抑えること、３）得られる硬化体に充分な強度及び止水性等を発現させること、以上の１）〜３）が同時に要求される。本発明はかかる要求に応えるソイルセメントスラリーの流動化方法に関する。
【背景技術】
【０００２】
従来、ソイルセメントスラリーの流動化方法として、各種の流動化剤を用いる方法が知られている（例えば特許文献１〜５参照）。しかし、これらの従来法では、ソイルセメントスラリーに前記のような要求に充分に応える性能を付与できないという問題がある。
【先行技術文献】
【特許文献】
【０００３】
【特許文献１】特開２０００−１６９２０９号公報
【特許文献２】特開２００２−３８４３号公報
【特許文献３】特開２００２−１１４５５０号公報
【特許文献４】特開２００６−２９８７２６号公報
【特許文献５】特開２００９−３５４５３号公報
【発明の概要】
【発明が解決しようとする課題】
【０００４】
本発明が解決しようとする課題は、ソイルセメントスラリーに充分な流動性及び流動保持性を持たせることができ、またセメントミルクの注入率を下げて廃棄することとなる建設汚泥の発生量を抑えることができ、更に得られる硬化体に充分な強度及び止水性を発現させることができるソイルセメントスラリーの流動化方法を提供する処にある。
【課題を解決するための手段】
【０００５】
しかして本発明者らは、前記の課題を解決するべく研究した結果、土壌とセメントミルクとを混合してソイルセメントスラリーを調製するに際し、土壌に対して特定の２成分から成る流動化剤を所定割合となるようセメントミルクに含有させて用いる方法が正しく好適であることを見出した。  
【０００６】
すなわち本発明は、土壌とセメントミルクとを混合してソイルセメントスラリーを調製するに際し、土壌１ｍ３当たり、下記の流動化剤を１〜２０ｋｇの割合となるようセメントミルクに含有させて用いることを特徴とするソイルセメントスラリーの流動化方法に係る。
【０００７】
流動化剤：下記のＡ成分及びＢ成分から成り、該Ａ成分を６０〜９８質量％及び該Ｂ成分を２〜４０質量％（合計１００質量％）の割合で含有して成る流動化剤。
【０００８】
Ａ成分：分子中に下記の構成単位Ｌを４０〜６０モル％及び下記の構成単位Ｍを６０〜４０モル％（合計１００モル％）の割合で有する質量平均分子量（ＧＰＣ法、プルラン換算）が２０００〜７００００の水溶性ビニル共重合体。
【０００９】
構成単位Ｌ：マレイン酸から形成された構成単位及びマレイン酸塩から形成された構成単位から選ばれる一つ又は二つ以上。
【００１０】
構成単位Ｍ：分子中に１５〜８０個のオキシエチレン単位のみで構成されたポリオキシエチレン基を有するα−アリル−ω−メチル−ポリオキシエチレンから形成された構成単位及び分子中に１５〜８０個のオキシエチレン単位のみ又は合計１５〜８０個のオキシエチレン単位とオキシプロピレン単位の双方で構成されたポリオキシアルキレン基を有するα−アリル−ω−ヒドロキシ−ポリオキシアルキレンから形成された構成単位から選ばれる一つ又は二つ以上。
【００１１】
Ｂ成分：下記の化１で示されるポリアルキレンオキサイド付加物であって、質量平均分子量（ＧＰＣ法、ポリスチレン換算）が２０００〜１８０００のポリアルキレンオキサイド付加物。
【００１２】
【化１】
0005495441.tif 000002
【００１３】
化１において、
Ｒ１：炭素数３〜６の脂肪族炭化水素基
Ａ１：分子中にオキシエチレン単位とオキシプロピレン単位の双方で構成され且つオキシエチレン単位／オキシプロピレン単位＝２０／８０〜８０／２０（質量比）の割合からなるポリオキシアルキレン基を有するポリアルキレングリコールから全ての水酸基を除いた残基。
【００１４】
本発明に係るソイルセメントスラリーの流動化方法（以下単に本発明の流動化方法という）では、土壌とセメントミルクとを混合してソイルセメントスラリーを調製するに際し、該セメントミルクに流動化剤を含有させて用いる。かかるセメントミルクに用いるセメントとしては、普通ポルトランドセメント、高炉セメント、フライアッシュセメント等が挙げられるが、なかでも高炉セメントＢ種が好ましい。その使用量は、土壌とセメントミルクとを混合してソイルセメントスラリーとするときに、土壌１ｍ３当たり通常は１００〜５００ｋｇとなるようにするが、好ましくは１５０〜４００ｋｇとなるようにする。
【００１５】
セメントミルクの調製時には、セメントの他に、セメントミルクの分離防止やソイルセメントスラリーの水分逸散防止等の目的で更にベントナイトを用いるのが好ましい。ベントナイトを用いる場合、その使用量は、土壌１ｍ３当たり通常は１〜５０ｋｇとなるようにし、好ましくは３〜３０ｋｇとなるようにする。
【００１６】
土壌と混合するセメントミルクの水／セメント比は、土壌の性状によっても異なり、通常は１００〜３５０％となるようにするが、本発明の流動化方法では、ソイルセメントスラリーに充分な流動性を付与しつつ、できるだけセメントミルクの注入率を下げることによって建設汚泥の発生量を抑える観点から、１２０〜２５０％となるようにするのが好ましい。
【００１７】
本発明の流動化方法において、以上説明したようなセメントミルクに含有させて用いる流動化剤はＡ成分とＢ成分とから成るものである。
【００１８】
本発明の流動化方法に用いる流動化剤のＡ成分は、分子中に下記の構成単位Ｌを４０〜６０モル％、好ましくは４５〜５５モル％、また下記の構成単位Ｍを６０〜４０モル％、好ましくは５５〜４５モル％（合計１００モル％）の割合で含有する質量平均分子量が２０００〜７００００、好ましくは３０００〜５００００の水溶性ビニル共重合体である。ここでＡ成分の水溶性ビニル共重合体の質量平均分子量は、ＧＰＣ法（ゲル浸透クロマトグラフ法、以下同じ）で測定したプルラン換算の質量平均分子量である。
【００１９】
構成単位Ｌとしては、１）マレイン酸から形成された構成単位、２）マレイン酸塩から形成された構成単位、３）マレイン酸から形成された構成単位とマレイン酸塩から形成された構成単位の双方が挙げられる。ここで、マレイン酸塩から形成された構成単位としては、イ）マレイン酸のリチウム、ナトリウム、カリウム等のアルカリ金属塩から形成された構成単位、ロ）マレイン酸のジエタノールアミン、トリエタノールアミン等の有機アミン塩から形成された構成単位が挙げられるが、なかでもマレイン酸のアルカリ金属塩から形成された構成単位が好ましく、マレイン酸のナトリウム塩から形成された構成単位がより好ましい。
【００２０】
構成単位Ｍとしては、１）分子中に１５〜８０個のオキシエチレン単位のみで構成されたポリオキシエチレン基を有するα−アリル−ω−メチル−ポリオキシエチレンから形成された構成単位、２）分子中に１５〜８０個のオキシエチレン単位のみで構成されたポリオキシエチレン基を有するα−アリル−ω−ヒドロキシ−ポリオキシエチレンから形成された構成単位、３）分子中に合計１５〜８０個のオキシエチレン単位とオキシプロピレン単位とで構成されたポリオキシアルキレン基を有するα−アリル−ω−ヒドロキシ−ポリオキシアルキレンから形成された構成単位、４）前記１）〜３）の構成単位から選ばれる二つ以上の構成単位が挙げられる。オキシエチレン単位とオキシプロピレン単位との双方で構成されたポリオキシアルキレン基の場合、オキシエチレン単位とオキシプロピレン単位の結合様式はブロック状であってもランダム状であってもよいが、ブロック状が好ましい。これらの１）〜４）のなかでも構成単位Ｍとしては、１）の構成単位が好ましく、なかでも分子中に２０〜７０個のオキシエチレン単位のみで構成されたポリオキシエチレン基を有するα−アリル−ω−メチル−ポリオキシエチレンから形成されたものが好ましい。
【００２１】
Ａ成分の水溶性ビニル共重合体それ自体は公知の方法で合成できる。かかる合成には例えば、特公昭５８−３８３８０号公報、特開２００５−１３２９５５号公報及び特開２００８−２７３７６６号公報等に記載されている方法が適用できる。
【００２２】
Ａ成分の水溶性ビニル共重合体は、質量平均分子量（ＧＰＣ法、プルラン換算）が２０００〜７００００の範囲のものであるが、３０００〜５００００の範囲のものが好ましい。
【００２３】
本発明の流動化方法に用いる流動化剤のＢ成分は、化１で示されるポリアルキレンオキサイド付加物である。化１中のＲ１は炭素数３〜６の脂肪族炭化水素基であり、これには例えば、プロピル基、イソプロピル基、ブチル基、ペンチル基、ヘキシル基及びこれらの異性体等が挙げられるが、なかでも炭素数４のブチル基が好ましい。
【００２４】
化１中のＡ１は、分子中にオキシエチレン単位とオキシプロピレン単位の双方で構成され且つオキシエチレン単位／オキシプロピレン単位＝２０／８０〜８０／２０（モル比）の割合からなるポリオキシアルキレン基を有するポリアルキレングリコールから全ての水酸基を除いた残基であるが、なかでも分子中にオキシエチレン単位／オキシプロピレン単位＝３０／７０〜７０／３０（モル比）の割合からなるポリオキシアルキレン基を有するポリアルキレングリコールから全ての水酸基を除いた残基が好ましい。
【００２５】
化１で示されるＢ成分のポリアルキレンオキサイド付加物は、炭素数３〜６の脂肪族アルコールにエチレンオキサイド及びプロピレンオキサイドを前記の割合となるよう付加させる公知の方法で合成できる。その場合、オキシエチレン単位とオキシプロピレン単位の結合様式はブロック状であってもランダム状であってもよいが、ランダム状が好ましい。またＢ成分のポリアルキレンオキサイド付加物の質量平均分子量は２０００〜１８０００の範囲とするが、３０００〜１５０００の範囲とするのが好ましい。ここでＢ成分のポリアルキレンオキサイド付加物の質量平均分子量は、ＧＰＣ法で測定したポリスチレン換算の質量平均分子量である。以上説明したＢ成分は、土壌中の粘土塊粒子にぬれ性と潤滑性を付与し、主に土粒子の分散剤として作用するＡ成分の水溶性ビニル共重合体と併用したときに相乗効果として練り混ぜ性能を大きく助長する。更には凝結遅延性を小さくする効果も加わり材齢７日までの初期強度を充分に発現させる。
【００２６】
本発明の流動化方法において、セメントミルクに含有させて用いる流動化剤は、以上説明したＡ成分とＢ成分とから成るものである。Ａ成分及びＢ成分の含有割合は、Ａ成分６０〜９８質量％及びＢ成分２〜４０質量％（合計１００質量％）とするが、Ａ成分６５〜９５質量％及びＢ成分５〜３５質量％（合計１００質量％）とするのが好ましい。流動化剤中のＡ成分及びＢ成分の含有割合は以上のような含有割合の範囲内にて、それを含有させたセメンとミルクと混合する土壌の性状との関係で適宜選択するのが好ましい。
【００２７】
以上説明した流動化剤はそのアルカリ性水溶液となしてから、セメントミルクに含有させて用いるのが好ましい。なかでも、流動化剤のアルカリ性水溶液としては、流動化剤をその濃度１質量％の水溶液としたときにｐＨが７．５〜１０となるようなものがより好ましい。かかる流動化剤のアルカリ性水溶液の調整は例えばアルカリ金属水酸化物を用いて行なうことができる。
【００２８】
本発明の流動化方法では、予め流動化剤を含有させておいたセメントミルクを調製しておき、かかるセメントミルクと土壌とを混合してソイルセメントスラリーとする。この場合、流動化剤の使用量は、土壌１ｍ３当たり１〜２０ｋｇの割合となるようにするが、２〜１０ｋｇの割合となるようにするのが好ましい。
【００２９】
本発明の流動化方法では、流動化剤の使用に際して、合目的的に他の剤を併用することができる。かかる他の剤としては、消泡剤、防腐剤、凝結促進剤、防水剤等が挙げられる。以上、本発明の流動化方法について説明したが、本発明の流動化方法は、工事現場においてセメントミルクと原位置の土壌とを攪拌混合して硬化させるソイルセメント壁工法に適用する場合に効果の発現が高い。
【発明の効果】
【００３０】
本発明の流動化方法によると、水／セメント比を低くしたセメントミルクを土壌と練り混ぜてもソイルセメントスラリーに充分な流動性を付与することができる。その結果として、セメントミルクの土壌に対する注入率を下げることができるため、廃棄することとなる建設汚泥の発生量を抑えることができると同時に、水／セメント比の低いセメントミルクと土壌との均一混合を促すことにより、得られる硬化体に充分な強度及び止水性を発現させることができる。これらの効果は土壌が粘土分やシルト分を多く含む粘性のものであっても発揮される。
【００３１】
以下、本発明の構成及び効果をより具体的にするため、実施例等を挙げるが、本発明が該実施例に限定されるというものではない。なお、以下の実施例等において、別に記載しない限り、％は質量％を、また部は質量部を意味する。
【実施例】
【００３２】
試験区分１（Ａ成分としての水溶性ビニル共重合体の合成）
・水溶性ビニル共重合体（ａ−１）の合成
無水マレイン酸９８ｇ（１．０モル）及びα−アリル−ω−メチル−ポリオキシエチレン（オキシエチレン単位の数３３、以下ｎ＝３３とする）１５１２ｇ（１．０モル）を反応容器に仕込み、徐々に加温して攪拌しながら均一に溶解した後、反応容器内の雰囲気を窒素置換した。反応系の温度を温水中にて８０℃に保ち、過酸化ベンゾイル３ｇを投入してラジカル重合反応を開始した。更に過酸化ベンゾイル３ｇを分割投入し、ラジカル重合反応を４時間継続して反応させた。得られた共重合体に水を加えて加水分解し水溶性ビニル共重合体（ａ−１）の４０％水溶液を得た。水溶性ビニル共重合体（ａ−１）を分析したところ、マレイン酸から形成された構成単位／α−アリル−ω−メチル−ポリオキシエチレン（ｎ＝３３）から形成された構成単位＝５０／５０（モル比）の割合で有する質量平均分子量（ＧＰＣ法、プルラン換算）が２２０００の水溶性ビニル共重合体であった。
【００３３】
・水溶性ビニル共重合体（ａ−２）、（ａ−３）及び（ａｒ−１）〜（ａｒ−３）の合成
水溶性ビニル共重合体（ａ−１）と同様にして、水溶性ビニル共重合体（ａ−２）、（ａ−３）及び（ａｒ−１）〜（ａｒ−３）を合成した。
【００３４】
・水溶性ビニル共重合体（ａ−４）の合成
α−アリル−ω−ヒドロキシ−ポリオキシエチレン（ｎ＝３０）１３７０ｇ（１．０モル）、マレイン酸１１６ｇ（１．０モル）及び水１７６０ｇを反応容器に仕込み、撹拌しながら均一に溶解した後、雰囲気を窒素置換した。反応系の温度を温水浴にて８０℃に保ち、過硫酸ナトリウムの２０％水溶液１５ｇを加えてラジカル重合反応を開始した。更に過硫酸ナトリウムの２０％水溶液５ｇを加え、ラジカル重合反応を５時間継続して反応を完結し、水溶性ビニル共重合体を得た後、４８％水酸化ナトリウム水溶液１６７ｇ（２．０モル）を加えて中和し、水を３９０ｇ加えて水溶性ビニル共重合体（ａ−４）の４０％水溶液を得た。水溶性ビニル共重合体（ａ−４）を分析したところ、マレイン酸ナトリウムから形成された構成単位／α−アリル−ω−ヒドロキシ−ポリオキシエチレン（ｎ＝３０）から形成された構成単位＝５０／５０（モル比）の割合で有する質量平均分子量（ＧＰＣ法、プルラン換算）が２０６００の水溶性ビニル共重合体であった。
【００３５】
・水溶性ビニル共重合体（ａ−５）及び（ａｒ−４）〜（ａｒ−７）の合成
水溶性ビニル共重合体（ａ−４）と同様にして、水溶性ビニル共重合体（ａ−５）及び（ａｒ−４）〜（ａｒ−７）を合成した。以上で合成したＡ成分としての各水溶性ビニル共重合体の内容を表１にまとめて示した。
【００３６】
【表１】
0005495441.tif 000003
【００３７】
表１において、
質量平均分子量：ＧＰＣ法、プルラン換算
Ｌ−１：マレイン酸
Ｌ−２：マレイン酸ナトリウム
Ｍ−１：α−アリル−ω−メチル−ポリオキシエチレン（ｎ＝３３）
Ｍ−２：α−アリル−ω−メチル−ポリオキシエチレン（ｎ＝２２）
Ｍ−３：α−アリル−ω−メチル−ポリオキシエチレン（ｎ＝６８）
Ｍ−４：α−アリル−ω−ヒドロキシ−ポリオキシエチレン（ｎ＝３０）
Ｍ−５：α−アリル−ω−ヒドロキシ−ポリオキシエチレン（ｎ＝５０）ポリオキシプロピレン（オキシプロピレン単位の数５、以下ｍ＝５とする）
Ｍ−６：α−アリル−ω−ヒドロキシ−ポリオキシエチレン（ｎ＝１０５）
Ｍ−７：α−アリル−ω−ヒドロキシ−ポリオキシエチレン（ｎ＝９）
Ｍ−８：α−アリル−ω−ヒドロキシ−ポリオキシエチレン（ｎ＝７）ポリオキシプロピレン（ｍ＝２）
【００３８】
試験区分２（Ｂ成分のポリアルキレンオキサイド付加物の合成）
・ポリアルキレンオキサイド付加物（ｂ−１）の合成
ノルマルブチルアルコール１１１ｇ（１．５モル）をオートクレーブに仕込み、触媒として水酸化カリウムを１４．３ｇ加えた後、オートクレーブ内を窒素置換した。攪拌しながら、反応温度を１１０〜１３５℃に保ち、エチレンオキサイド５８０８ｇ（１３２モル）とプロピレンオキサイド７６７０ｇ（１３２モル）を予め混合した混合液を圧入してランダム付加反応を行なった。圧入終了後、同温度で２時間熟成して反応を終了し、生成物を得た。この生成物を吸着材で処理した後、濾別精製した。これを分析したところ、化１中のＲ１がブチル基、Ａ１がオキシエチレン単位とオキシプロピレン単位から構成され、オキシエチレン単位／オキシプロピレン単位＝５０／５０（モル比）の割合からなるものであって、これらの単位がランダム状に結合した質量平均分子量９０００（ＧＰＣ法、ポリスチレン換算）のポリアルキレングリコールモノブチルエーテル（ｂ−１）であった。
【００３９】
・ポリアルキレンオキサイド付加物（ｂ−２）〜（ｂ−６）及び（ｂｒ−１）〜（ｂｒ−４）の合成
ポリアルキレンオキサイド付加物（ｂ−１）と同様にして、ポリアルキレンオキサイド付加物（ｂ−２）〜（ｂ−６）及び（ｂｒ−１）〜（ｂｒ−４）を合成した。以上で合成した各ポリアルキレンオキサイド付加物の内容を表２にまとめて示した。
【００４０】
【表２】
0005495441.tif 000004
【００４１】
表２において、
Ｒ１，Ａ１：化１中の記号に相当
質量平均分子量：ＧＰＣ法、ポリスチレン換算
【００４２】
試験区分３（流動化剤の調製）
・流動化剤（Ｐ−１）の調製
Ａ成分として試験区分１で合成した水溶性ビニル共重合体（ａ−１）の４０％水溶液１８８部に、Ｂ成分として試験区分２で合成したポリアルキレンオキサイド付加物（ｂ−１）２５部及び水３７部を混合して、Ａ成分を７５質量％及びＢ成分を２５質量％（合計１００質量％）の割合で有する流動化剤（Ｐ−１）の４０％水溶液２５０部を調製した。
【００４３】
・流動化剤（Ｐ−２）〜（Ｐ−９）及び（Ｒ−１）〜（Ｒ−１４）の調製
流動化剤（Ｐ−１）の調製と同様にして、流動化剤（Ｐ−２）〜（Ｐ−９）及び（Ｒ−１）〜（Ｒ−１４）を調製した。以上で調製した各流動化剤の内容を表３にまとめて示した。
【００４４】
【表３】
0005495441.tif 000005
【００４５】
表３において、
ｐＨ：流動化剤濃度を１％の水溶液としたときのｐＨ
ａ−１〜ａ−５，ａｒ−１〜ａｒ−７：試験区分１で合成した水溶性ビニル重合体
ｂ−１〜ｂ−６，ｂｒ−１〜ｂｒ−４：試験区分２で合成したポリアルキレンオキサイド付加物
【００４６】
試験区分４（ソイルセメントスラリーの調製及びその評価）
試験区分３で調製した流動化剤等を用いて次のようにソイルセメントスラリーを調製し、評価した。
・ソイルセメントスラリーの調製
・比較例１（流動化剤を使用しないで注入率を高くした、表４に記載の配合Ｎｏ．１によるソイルセメントスラリーの調製）
高炉セメントＢ種（密度＝３．０４ｇ／ｃｍ３、以下同じ）２０２ｇ、水６５０ｇ、ベントナイト１４ｇ及び消泡剤(竹本油脂社製ＡＦＫ−２、以下同じ)０．２ｇをホバートミキサーに入れて均一に混合し、セメントミルクを調製した。このセメントミルクに表５に記載の物性値を有する掘削土１６９０ｇを加えて混合し、ソイルセメントスラリーを調製した。調製したソイルセメントスラリーは、後述するフロー値が２００ｃｍ以上のもので、流動化剤を添加しなくても施工現場でＨ鋼が挿入可能な流動性を有するソイルセメントスラリーであった。
【００４７】
・実施例１〜１２及び比較例２〜１６（流動化剤を使用して注入率を低くした、表４に記載の配合Ｎｏ．２によるソイルセメントスラリーの調製）
高炉セメントＢ種２００ｇ、水４２０ｇ、ベントナイト１４ｇ、消泡剤０．２ｇ及び表６に記載の使用量となる量の流動化剤をホバートミキサーに入れて均一に混合し、セメントミルクを調製した。このセメントミルクに表５に記載の物性値を有する掘削土１６９０ｇを加えて混合し、ソイルセメントスラリーを調製した。
【００４８】
・実施例１３〜２１及び比較例１７〜３０（流動化剤を使用して注入率を低くした、表４に記載の配合Ｎｏ．３によるソイルセメントスラリーの調製）
高炉セメントＢ種１９０ｇ、水２５０ｇ、ベントナイト１７ｇ、消泡剤０．２ｇ及び表６に記載の使用量となる量の流動化剤をホバートミキサーに入れて均一に混合し、セメントミルクを調製した。このセメントミルクに表５に記載の物性値を有する掘削土１６９０ｇを加えて混合し、ソイルセメントスラリーを調製した。
【００４９】
・実施例２２〜３０及び比較例３１〜４５（流動化剤を使用して注入率を低くした、表４に記載の配合Ｎｏ．４によるソイルセメントスラリーの調製）
高炉セメントＢ種１９０ｇ、水２５０ｇ、消泡剤０．２ｇ及び表６に記載の使用量となる量の流動化剤をホバートミキサーに入れて均一に混合し、セメントミルクを調製した。このセメントミルクに表５に記載の物性値を有する掘削土１６９０ｇを加えて混合し、ソイルセメントスラリーを調製した。
【００５０】
【表４】
0005495441.tif 000006
【００５１】
【表５】
0005495441.tif 000007
【００５２】
・ソイルセメントスラリーの物性評価
調製した各例のソイルセメントスラリーについて、フロー値、フロー残存率、空気量をつぎのように求め、結果を表６〜表８にまとめて示した。また各ソイルセメントスラリーから得られた硬化体について、透水比及び一軸圧縮強度をつぎのように求め、結果を表６〜表８にまとめて示した。
【００５３】
・フロー値：ＪＩＳ−Ｒ５２０１に準拠し、練り混ぜ直後と１２０分後にフロー試験を行い、１５回落差後のフロー値（ｍｍ）を測定した。
【００５４】
・フロー残存率：（２時間静置後のフロー値／練り混ぜ直後のフロー値）×１００で求めた。
【００５５】
・空気量：ＪＩＳ−Ａ６２０１（１９７７年版）に準拠して求めた。
【００５６】
・透水比：ＪＩＳ−Ａ１４０４に準拠し、直径１５０ｍｍ×高さ４０ｍｍの金属製型枠にソイルセメントスラリーを充填した後、ポリエチレンフィルムで表面を覆って、温度２０℃、湿度８０％の恒温室に２８日間養生し、脱型後に表面を平滑に仕上げして、試験体を作製した。この試験体の上下両面の中央に、直径５ｃｍの円孔をもつ厚さ１ｃｍのゴムガスケットを当て、均一に締め付けた後、上面から９．８ｋＰａの水圧を１時間かけて透水試験を行った。透水の目安として、下記の透水比を算出した。ここで透水比の数値が小さいほど遮水性が優れていることを意味する。
透水比＝各実施例又は比較例のソイルセメントスラリーから作製した試験体の透水量（ｇ）／比較例１のソイルセメントスラリーから作製した試験体の透水量（ｇ）
【００５７】
・一軸圧縮強度試験：ＪＩＳ−Ａ１１０８に準拠し、各例のソイルセメントスラリーから直径５０ｍｍ×高さ１００ｍｍの型枠を用いて成形した成形品について、材齢２８日の圧縮強度（Ｎ／mm2）を測定した。
【００５８】
【表６】
0005495441.tif 000008
【００５９】
【表７】
0005495441.tif 000009
【００６０】
【表８】
0005495441.tif 000010
【００６１】
表６〜表８において、
流動化剤の使用量：土壌１ｍ３当たり、使用した流動化剤の量（固形分としての量、ｋｇ)
一軸圧縮強度：材齢２８日の圧縮強度（Ｎ／ｍｍ２）
＊：流動しなかったので測定しなかった。
Ｐ−１〜Ｐ−９，Ｒ−１〜Ｒ１４：表３に記載の流動化債
Ｒ−１５：ポリアクリル酸ナトリウム（質量平均分子量＝２２０００）
【００６２】
表６〜表８の結果からも明らかなように、各実施例のソイルセメントスラリーは、調製直後及び９０分後においていずれもフロー値が２００ｍｍ前後又はそれ以上の良好な流動性を有し、同時に目標とする優れた強度及び止水性の硬化体が得られているが、各比較例のソイルセメントスラリーでは、流動性、強度及び止水性の全てを同時に満足できるものが得られていない。